(57)【特許請求の範囲】
【請求項１】
難燃性繊維糸を被覆する樹脂被覆層を備える樹脂被覆難燃性繊維糸において、
該樹脂被覆層は、個数平均粒子径０．６〜１．５μｍの範囲の第１の二酸化チタン粒子（Ａ）と、ビスマスマンガン複合金属酸化物、イットリウムマンガン複合金属酸化物、鉄クロム複合金属酸化物からなる群から選択される少なくとも１種の複合金属酸化物粒子（Ｂ）とを含み、
該第１の二酸化チタン粒子と該複合金属酸化物粒子との合計含有量（Ａ＋Ｂ）が該樹脂被覆難燃性繊維糸の全質量に対して１．５〜１３．０質量％の範囲にあり、
該第１の二酸化チタン粒子の該複合金属酸化物粒子に対する質量比（Ａ／Ｂ）の値が５〜７０の範囲にあることを特徴とする樹脂被覆難燃性繊維糸。
【請求項２】
請求項１記載の樹脂被覆難燃性繊維糸において、前記第１の二酸化チタン粒子と前記複合金属酸化物粒子との合計含有量（Ａ＋Ｂ）が該樹脂被覆難燃性繊維糸の全質量に対して４．５〜１３．０質量％の範囲にあることを特徴とする樹脂被覆難燃性繊維糸。
【請求項３】
請求項１又は請求項２記載の樹脂被覆難燃性繊維糸において、前記第１の二酸化チタン粒子の前記複合金属酸化物粒子に対する質量比（Ａ／Ｂ）の値が１５〜５５の範囲にあることを特徴とする樹脂被覆難燃性繊維糸。
【請求項４】
請求項１〜請求項３のいずれか１項記載の樹脂被覆難燃性繊維糸において、前記樹脂被覆層は、個数平均粒子径０．２〜０．４μｍの範囲の第２の二酸化チタン粒子（Ｃ）を含むことを特徴とする樹脂被覆難燃性繊維糸。
【請求項５】
請求項４記載の樹脂被覆難燃性繊維糸において、第１の二酸化チタン粒子と該複合金属酸化物粒子と第２の二酸化チタン粒子との合計含有量（Ａ＋Ｂ＋Ｃ）が、前記樹脂被覆難燃性繊維糸の全質量に対して４．５〜１３．２質量％の範囲にあることを特徴とする樹脂被覆難燃性繊維糸。
【請求項６】
請求項４又は請求項５記載の樹脂被覆難燃性繊維糸において、前記複合金属酸化物粒子の前記第２の二酸化チタン粒子に対する質量比（Ｂ／Ｃ）の値が１〜２０の範囲にあることを特徴とする樹脂被覆難燃性繊維糸。
【請求項７】
難燃性繊維糸を被覆する樹脂被覆層を備え、該樹脂被覆層は、個数平均粒子径０．６〜１．５μｍの範囲の第１の二酸化チタン粒子（Ａ）と、ビスマスマンガン複合金属酸化物、イットリウムマンガン複合金属酸化物、鉄クロム複合金属酸化物からなる群から選択される少なくとも１種の複合金属酸化物粒子（Ｂ）とを含み、
該第１の二酸化チタン粒子と該複合金属酸化物粒子との合計含有量（Ａ＋Ｂ）が該樹脂被覆難燃性繊維糸の全質量に対して１．５〜１３．０質量％の範囲にあり、
該第１の二酸化チタン粒子の該複合金属酸化物粒子に対する質量比（Ａ／Ｂ）の値が５〜７０の範囲にある樹脂被覆難燃性繊維糸を経糸又は緯糸の少なくとも一部に用いて製織してなることを特徴とする樹脂被覆難燃性繊維織物。
【発明の詳細な説明】
【技術分野】
【０００１】
本発明は、樹脂被覆難燃性繊維及びそれを用いる樹脂被覆難燃性繊維織物に関する。
【背景技術】
【０００２】
テント倉庫、中・大型テント、トラックの幌、日除けテント等に用いられる膜材、又はブラインドとして、樹脂被覆難燃性繊維織物が知られている。前記樹脂被覆難燃性繊維織物は樹脂被覆難燃性繊維糸を製織することにより得られ、例えば、樹脂被覆ガラス繊維束を製織してなる樹脂被覆ガラス繊維織物がある。【０００３】
前記樹脂被覆ガラス繊維束としては、ガラス繊維束を被覆する第１の樹脂被覆層と、第１の樹脂被覆層上に形成された第２の樹脂被覆層とを備え、第２の樹脂被覆層が顔料を含み、全体的に、又は、該ガラス繊維束の長さ方向に沿って部分的に着色されているものが知られている（例えば、特許文献１参照）。【０００４】
前記従来の樹脂被覆ガラス繊維束を製織してなる樹脂被覆ガラス繊維織物は、前記第２の樹脂被覆層の遮熱性が低いため、耐熱性ブラインドとして用いたときに十分な遮熱性を得ることができないという問題がある。【０００５】
一方、基布を被覆する樹脂層を備え、該樹脂層に重量平均粒子径が０．６〜１．５μｍの二酸化チタン粒子と、雲母粒子とを含む膜材料が知られている（例えば、特許文献２参照）。前記膜材料は、前記基布としてガラス繊維織物を用いることができるとされており、優れた遮熱性が得られるとされている。【０００６】
また、粒子径の異なる２種類の二酸化チタン粒子を配合することにより、遮熱性を備えるようにした合成樹脂製シートが知られている（例えば、特許文献３参照）。
【先行技術文献】
【特許文献】
【０００７】
【特許文献１】特開２００７−７０７４９号公報
【特許文献２】特開２００９−２７９８１４号公報
【特許文献３】特開２００６−２３３１３９号公報
【発明の概要】
【発明が解決しようとする課題】
【０００８】
そこで、前記樹脂被覆ガラス繊維束等の前記樹脂被覆難燃性繊維糸において、前記樹脂被覆層に、粒子径の異なる２種類の二酸化チタン粒子を特定の質量比で含有させることが考えられる。このとき、相対的に粒子径が大である第１の粒子としては入射光の赤外線を効果的に遮蔽する機能を備えるものを用い、相対的に粒子径が小である第２の粒子としては入射光中の可視光線を効果的に散乱させる機能を備えるものを用いる。【０００９】
このようにすると、前記第１の粒子と前記第２の粒子とを特定の質量比で用いることにより、前記樹脂被覆難燃性繊維糸を経糸及び緯糸として製織することにより得られた樹脂被覆難燃性繊維織物において、優れた遮熱性と共に優れた透光性を得ることができる。【００１０】
しかしながら、前記樹脂被覆難燃性繊維織物は二酸化チタンを多量に含むので、白色度が高く、新しいうちは眩しい印象を与える一方、設置環境によっては、経年変化により汚れや劣化黄変が目立ちやすくなり美観が損なわれるという不都合がある。【００１１】
本発明は、かかる不都合を解消して、樹脂被覆難燃性繊維織物としたときに、優れた遮熱性を備えると共に、落ち着いた色調を備え、長期に亘って美観を保持することができる樹脂被覆難燃性繊維糸を提供することを目的とする。
【課題を解決するための手段】
【００１２】
かかる目的を達成するために、本発明は、難燃性繊維糸を被覆する樹脂被覆層を備える樹脂被覆難燃性繊維糸において、該樹脂被覆層は、個数平均粒子径０．６〜１．５μｍの範囲の第１の二酸化チタン粒子（Ａ）と、ビスマスマンガン複合金属酸化物、イットリウムマンガン複合金属酸化物、鉄クロム複合金属酸化物からなる群から選択される少なくとも１種の複合金属酸化物粒子（Ｂ）とを含み、該第１の二酸化チタン粒子と該複合金属酸化物粒子との合計含有量（Ａ＋Ｂ）が該樹脂被覆難燃性繊維糸の全質量に対して１．５〜１３．０質量％の範囲にあり、該第１の二酸化チタン粒子の該複合金属酸化物粒子に対する質量比（Ａ／Ｂ）の値が５〜７０の範囲にあることを特徴とする。【００１３】
前記第１の二酸化チタン粒子は、個数平均粒子径が０．６〜１．５μｍの範囲にあることにより、入射光中の赤外線を効率的に遮蔽する機能を備えている。また、前記複合金属酸化物は、通常、濃色系塗料において着色顔料として用いられている。前記着色顔料は、例えば、特開２０１０−１７４１７５号公報に記載がある。【００１４】
そこで、本発明の樹脂被覆難燃性繊維糸は、前記第１の二酸化チタン粒子と前記複合金属酸化物粒子との合計含有量（Ａ＋Ｂ）が、前記樹脂被覆難燃性繊維糸の全質量に対して前記範囲にあり、該第１の二酸化チタン粒子の該複合金属酸化物粒子に対する質量比（Ａ／Ｂ）の値が前記範囲にあることにより、樹脂被覆難燃性繊維織物としたときに、優れた遮熱性を備えると共に、適度に暗い落ち着いた色調を備え、長期に亘って美観を保持することができる。【００１５】
前記第１の二酸化チタン粒子は、個数平均粒子径が０．６μｍ未満又は、１．５μｍを超えるときには、入射光中の赤外線を遮蔽する機能を得ることができず、本発明の樹脂被覆難燃性繊維糸を樹脂被覆難燃性繊維織物としたときに遮熱性を得ることができない。【００１６】
また、前記第１の二酸化チタン粒子と前記複合金属酸化物粒子との合計含有量（Ａ＋Ｂ）が、前記樹脂被覆難燃性繊維糸の全質量に対して１．５質量％未満では、本発明の樹脂被覆難燃性繊維糸を樹脂被覆難燃性繊維織物としたときに遮熱性を得ることができない。一方、前記第１の二酸化チタン粒子と前記複合金属酸化物粒子との合計含有量（Ａ＋Ｂ）が、前記樹脂被覆難燃性繊維糸の全質量に対して１３．０質量％を超えると、本発明の樹脂被覆難燃性繊維糸を製織することができない。【００１７】
また、前記第１の二酸化チタン粒子の前記複合金属酸化物粒子に対する質量比（Ａ／Ｂ）の値が５未満であるときには、本発明の樹脂被覆難燃性繊維糸を樹脂被覆難燃性繊維織物としたときに遮熱性を得ることができず、色調が過度に明るくなって、長期に亘って美観を保持することができない。一方、前記第１の二酸化チタン粒子の前記複合金属酸化物粒子に対する質量比（Ａ／Ｂ）の値が７０を超えると、本発明の樹脂被覆難燃性繊維糸を樹脂被覆難燃性繊維織物としたときに、その色調が過度に暗くなる。【００１８】
また、本発明の樹脂被覆難燃性繊維糸においては、前記第１の二酸化チタン粒子と前記複合金属酸化物粒子との合計含有量（Ａ＋Ｂ）が、前記樹脂被覆難燃性繊維糸の全質量に対して４．５〜１３．０質量％の範囲にあることが好ましい。この結果、本発明の樹脂被覆難燃性繊維糸は、樹脂被覆難燃性繊維織物としたときに、より優れた遮熱性を備えることができる。【００１９】
また、本発明の樹脂被覆難燃性繊維糸においては、前記第１の二酸化チタン粒子の前記複合金属酸化物粒子に対する質量比（Ａ／Ｂ）の値が１５〜５５の範囲にあることが好ましい。この結果、本発明の樹脂被覆難燃性繊維糸は、樹脂被覆難燃性繊維織物としたときに、その色調を適度に暗くして落ち着いたものとすることができ、さらに長期に亘って美観を保持することができる。【００２０】
前記第１の二酸化チタン粒子の前記複合金属酸化物粒子に対する質量比（Ａ／Ｂ）の値が１５未満では、本発明の樹脂被覆難燃性繊維糸を樹脂被覆難燃性繊維織物としたときに、色調が明るくなって、長期に亘って美観を保持することができないことがある。また、前記第１の二酸化チタン粒子の前記複合金属酸化物粒子に対する質量比（Ａ／Ｂ）の値が５５を超えると、本発明の樹脂被覆難燃性繊維糸を樹脂被覆難燃性繊維織物としたときに、色調が暗くなる傾向がある。【００２１】
また、本発明の樹脂被覆難燃性繊維糸において、前記樹脂被覆層は、個数平均粒子径０．２〜０．４μｍの範囲の第２の二酸化チタン粒子（Ｃ）を含むことが好ましい。前記第２の二酸化チタン粒子は、個数平均粒子径が０．２〜０．４μｍの範囲にあることにより、入射光中の可視光線を効率的に散乱させる機能を備えている。【００２２】
そこで、本発明の樹脂被覆難燃性繊維糸は、前記樹脂被覆層に前記第１の二酸化チタン粒子と共に前記第２の二酸化チタン粒子を含むことにより、樹脂被覆難燃性繊維織物としたときに、その遮熱性を低下させることなく透光性を調整することができる。前記第２の二酸化チタン粒子は、個数平均粒子径が０．２μｍ未満又は、０．４μｍを超えるときには、入射光中の可視光線を効率的に散乱させる機能を得ることができない。【００２３】
また、本発明の樹脂被覆難燃性繊維糸において、前記第２の二酸化チタン粒子を含むときには、第１の二酸化チタン粒子と該複合金属酸化物粒子と第２の二酸化チタン粒子との合計含有量（Ａ＋Ｂ＋Ｃ）が、前記樹脂被覆難燃性繊維糸の全質量に対して４．５〜１３．１質量％の範囲にあることが好ましい。前記第１の二酸化チタン粒子と前記複合金属酸化物粒子と第２の二酸化チタン粒子との合計含有量（Ａ＋Ｂ＋Ｃ）が、前記樹脂被覆難燃性繊維糸の全質量に対して前記範囲にあることにより、本発明の樹脂被覆難燃性繊維糸を樹脂被覆難燃性繊維織物としたときに、優れた遮熱性と透光性とを兼ね備えることができる。【００２４】
前記第１の二酸化チタン粒子と前記複合金属酸化物粒子と第２の二酸化チタン粒子との合計含有量（Ａ＋Ｂ＋Ｃ）が、前記樹脂被覆難燃性繊維糸の全質量に対して４．５質量％未満では、本発明の樹脂被覆難燃性繊維糸を樹脂被覆難燃性繊維織物としたときに十分な遮熱性と透光性とを得ることができないことがある。一方、前記第１の二酸化チタン粒子と前記複合金属酸化物粒子と第２の二酸化チタン粒子との合計含有量（Ａ＋Ｂ＋Ｃ）が、前記樹脂被覆難燃性繊維糸の全質量に対して１３．１質量％を超えると、本発明の樹脂被覆難燃性繊維糸の製織性が低下することがある。【００２５】
また、本発明の樹脂被覆難燃性繊維糸において、前記第２の二酸化チタン粒子を含むときには、前記複合金属酸化物粒子の前記第２の二酸化チタン粒子に対する質量比（Ｂ／Ｃ）の値が１〜２０の範囲にあることが好ましい。前記複合金属酸化物粒子の前記第２の二酸化チタン粒子に対する質量比（Ｂ／Ｃ）の値が１未満のときには、本発明の樹脂被覆難燃性繊維糸を樹脂被覆難燃性繊維織物としたときに、色調が明るくなって、長期に亘って美観を保持することができないことがある。また、前記複合金属酸化物粒子の前記第２の二酸化チタン粒子に対する質量比（Ｂ／Ｃ）の値が２０を超えると、本発明の樹脂被覆難燃性繊維糸を樹脂被覆難燃性繊維織物としたときに、色調が暗くなる傾向がある。【００２６】
本発明の樹脂被覆難燃性繊維織物は、前記本発明の樹脂被覆難燃性繊維糸を経糸又は緯糸の少なくとも一部に用いて製織してなることを特徴とする。本発明の樹脂被覆難燃性繊維織物は、前記本発明の樹脂被覆難燃性繊維糸を経糸又は緯糸の少なくとも一部に用いることにより、優れた遮熱性を備えると共に、適度に暗い落ち着いた色調を備え、長期に亘って美観を保持することができる。
【図面の簡単な説明】
【００２７】
【図１】本発明の樹脂被覆ガラス繊維束の構成を示す説明的断面図。
【図２】本発明の樹脂被覆ガラス繊維織物の構成を示す斜視図。
【発明を実施するための形態】
【００２８】
次に、添付の図面を参照しながら本発明の実施の形態についてさらに詳しく説明する。
【００２９】
図１に示すように、本実施形態の樹脂被覆難燃性繊維糸１は、難燃性繊維糸２を被覆する樹脂被覆層３を備えている。樹脂被覆層３は、個数平均粒子径０．６〜１．５μｍの範囲の第１の二酸化チタン粒子と、複合金属酸化物粒子とを含み、さらに、個数平均粒子径０．２〜０．４μｍの範囲の第２の二酸化チタン粒子を含んでいてもよい。
【００３０】
前記第１の二酸化チタン粒子は、入手が容易である点から、個数平均粒子径が０．８〜１．２μｍのものを用いることが好ましい。
【００３１】
前記複合金属酸化物粒子としては、ビスマスマンガン複合金属酸化物、イットリウムマンガン複合金属酸化物、鉄クロム複合金属酸化物からなる群から選択される少なくとも１種の複合金属酸化物の粒子を用いることができる。前記複合金属酸化物粒子は、入手が容易である点から、特にビスマスマンガン複合金属酸化物を用いることが好ましい。
【００３２】
本実施形態の樹脂被覆難燃性繊維糸１は、図２に示すように、樹脂被覆難燃性繊維糸１を経糸１ａ又は緯糸１ｂの少なくとも一部に用いて製織することにより、樹脂被覆難燃性繊維織物１１とすることができる。樹脂被覆難燃性繊維織物１１は、樹脂被覆難燃性繊維糸１を用いることにより防炎性を備えているので、火災安全性の観点から、ブラインド等の建材用途に好適に用いることができる。
【００３３】
樹脂被覆難燃性繊維織物１１は、難燃性、防炎性、遮熱性及び色調を損なわない範囲で、樹脂被覆難燃性繊維糸１に加えて樹脂被覆難燃性繊維糸１以外の糸を経糸１ａ又は緯糸１ｂの一部として含んでいてもよい。ただし、樹脂被覆難燃性繊維織物１１は、優れた遮熱性を備えると共に、適度に暗い落ち着いた色調を備え、長期に亘って美観を保持することができることから、樹脂被覆難燃性繊維糸１を経糸１ａ及び緯糸１ｂの全てに用いて製織することが好ましい。
【００３４】
難燃性繊維糸２を構成する難燃性繊維としては、不燃性である無機繊維又は、難燃性試験法ＪＩＳ Ｋ７２０１Ａ−１法に準拠したＬＯＩ（Ｌｉｍｉｔｅｄ  Ｏｘｙｇｅｎ  Ｉｎｄｅｘ）が２６以上である有機繊維を用いることが好ましい。前記難燃性繊維として、ガラス繊維、炭素繊維、アラミド繊維、ポリアリレート繊維、ポリエーテルケトン繊維、ポリ塩化ビニル繊維、ポリ塩化ビニリデン繊維、ポリイミド繊維、ポリクラール繊維、難燃性ナイロン繊維、難燃性ポリエステル繊維、難燃性アクリル繊維、難燃性ポリプロピレン繊維、難燃性ポリエチレン繊維、難燃性ポリ乳酸繊維、難燃性レーヨン繊維、難燃性綿繊維、難燃性ウール等を挙げることができる。前記難燃性繊維は、強度の点からガラス繊維、炭素繊維、アラミド繊維のいずれかであることが好ましく、不燃性であり、線膨張係数が低く寸法安定性に優れ、かつ入手が容易である点からガラス繊維であることが特に好ましい。
【００３５】
難燃性繊維糸２は、前記難燃性繊維を複数混紡したものであってもよく、前記難燃性繊維と非難燃性繊維とを混在させてＬＯＩを２６以上としたものであってもよい。
【００３６】
難燃性繊維糸２がガラス繊維からなる場合、難燃性繊維糸２は直径３〜９μｍのガラスフィラメントを２００〜１６００本集束して形成されたガラス繊維束からなり、２０〜７０ｔｅｘの質量を備えていることが好ましい。前記ガラス繊維束は、良好な機械的強度、優れた外観及び優れた遮熱性を兼ね備えるために、樹脂被覆難燃性繊維糸１の全質量に対し、２５〜４５質量％の範囲の質量を備えることが好ましい。前記ガラス繊維束は、さらに良好な機械的強度を備えるために、樹脂被覆難燃性繊維糸１の全質量に対し３０〜４０質量％の範囲の質量を備えることが好ましい。
【００３７】
また、前記ガラス繊維束は、入手が容易である点からはＥガラス製であることが好ましく、機械的強度及び熱に対する寸法安定性の点からはＴガラス製であることが好ましい。尚、Ｅガラスの線膨張係数は、５．６×１０−６／Ｋであり、Ｔガラスの線膨張係数は、２．８×１０−６／Ｋである。
【００３８】
次に、樹脂被覆層３は、前記第２の二酸化チタン粒子を含まない場合には、前記第１の二酸化チタン粒子（Ａ）と前記複合金属酸化物粒子（Ｂ）との合計含有量（Ａ＋Ｂ）が、樹脂被覆難燃性繊維糸１の全質量に対して１．５〜１３．０質量％の範囲にあり、該第１の二酸化チタン粒子の該複合金属酸化物粒子に対する質量比（Ａ／Ｂ）の値が５〜７０の範囲にある。この結果、本実施形態の樹脂被覆難燃性繊維糸１は、樹脂被覆難燃性繊維織物１１としたときに、優れた遮熱性を備えると共に、適度に暗い落ち着いた色調を備え、長期に亘って美観を保持することができ、優れた製織性を得ることができる。
【００３９】
ここで、樹脂被覆難燃性繊維糸１は、樹脂被覆難燃性繊維織物１１としたときにより優れた遮熱性を得るために、前記第１の二酸化チタン粒子（Ａ）と前記複合金属酸化物粒子（Ｂ）との合計含有量（Ａ＋Ｂ）が、樹脂被覆難燃性繊維糸１の全質量に対して４．５〜１３．０質量％の範囲にあることが好ましい。また、樹脂被覆難燃性繊維糸１は、樹脂被覆難燃性繊維織物１１としたときにより遮熱性と色調とのバランスを得るために、前記第１の二酸化チタン粒子（Ａ）と前記複合金属酸化物粒子（Ｂ）との合計含有量（Ａ＋Ｂ）が、樹脂被覆難燃性繊維糸１の全質量に対して７．５〜１０．０質量％であることがより好ましい。一方、樹脂被覆難燃性繊維糸１は、樹脂被覆難燃性繊維織物１１としたときにより好ましい色調を得るために、前記第１の二酸化チタン粒子の前記複合金属酸化物粒子に対する質量比（Ａ／Ｂ）の値が、１５〜５５の範囲にあることが好ましい。
【００４０】
さらに、樹脂被覆難燃性繊維糸１は、樹脂被覆難燃性繊維織物１１としたときに、より優れた遮熱性及び色調を兼ね備えるために、前記第１の二酸化チタン粒子（Ａ）と前記複合金属酸化物粒子（Ｂ）との合計含有量（Ａ＋Ｂ）が、樹脂被覆難燃性繊維糸１の全質量に対して４．５〜１３．０質量％の範囲にあり、かつ、前記第１の二酸化チタン粒子の前記複合金属酸化物粒子に対する質量比（Ａ／Ｂ）の値が１５〜５５の範囲にあることが特に好ましい。また、樹脂被覆難燃性繊維糸１は、樹脂被覆難燃性繊維織物１１としたときに、より一層優れた遮熱性及び色調を兼ね備えるために、前記第１の二酸化チタン粒子（Ａ）と前記複合金属酸化物粒子（Ｂ）との合計含有量（Ａ＋Ｂ）が、樹脂被覆難燃性繊維糸１の全質量に対して７．５〜１０．０質量％の範囲にあり、かつ、前記第１の二酸化チタン粒子の前記複合金属酸化物粒子に対する質量比（Ａ／Ｂ）の値が１５〜５５の範囲にあることが最も好ましい。
【００４１】
前記第１の二酸化チタン粒子の表面は、アルミニウム、ケイ素、ジルコニウム及び亜鉛からなる群から選択される少なくとも一種の金属の酸化物又は水酸化物で被覆されていることが好ましい。前記第１の二酸化チタン粒子の表面が、前記金属の酸化物又は水酸化物で被覆されていることにより、樹脂被覆難燃性繊維糸１及び樹脂被覆難燃性繊維織物１１が、白色に比べて光を吸収しやすく前記適度に暗い落ち着いた色調を備える場合であっても、該二酸化チタン粒子の光触媒活性を抑制し、樹脂被覆層３の耐候性を向上させることができる。
【００４２】
また、樹脂被覆層３は、前記第２の二酸化チタン粒子を含む場合には、前記条件に加え、前記第１の二酸化チタン粒子（Ａ）と前記複合金属酸化物粒子（Ｂ）と前記第２の二酸化チタン粒子（Ｃ）との合計含有量（Ａ＋Ｂ＋Ｃ）が、樹脂被覆難燃性繊維糸１の全質量に対して４．５〜１３．１質量％の範囲にあり、前記複合金属酸化物粒子（Ｂ）の前記第２の二酸化チタン粒子（Ｃ）に対する質量比（Ｂ／Ｃ）の値が１〜２０の範囲にある。
【００４３】
この結果、本実施形態の樹脂被覆難燃性繊維糸１は、樹脂被覆難燃性繊維織物１１としたときに、優れた遮熱性を備えると共に、適度に暗い落ち着いた色調を備え、長期に亘って美観を保持することができ、優れた製織性を得ることができる。
【００４４】
また、本実施形態の樹脂被覆難燃性繊維糸１は、樹脂被覆難燃性繊維織物１１としたときに、より優れた遮熱性及び色調を兼ね備えるために、前記第１の二酸化チタン粒子（Ａ）と前記複合金属酸化物粒子（Ｂ）と前記第２の二酸化チタン粒子（Ｃ）との合計含有量（Ａ＋Ｂ＋Ｃ）が、樹脂被覆難燃性繊維糸１の全質量に対して４．５〜１３．１質量％の範囲にあり、前記第１の二酸化チタン粒子の該複合金属酸化物粒子に対する質量比（Ａ／Ｂ）の値が１５〜５５の範囲にあり、前記複合金属酸化物粒子（Ｂ）の前記第２の二酸化チタン粒子（Ｃ）に対する質量比（Ｂ／Ｃ）の値が１〜２０の範囲にあることが好ましい。
【００４５】
また、本実施形態の樹脂被覆難燃性繊維糸１は、樹脂被覆難燃性繊維織物１１としたときに、より一層優れた遮熱性及び色調を兼ね備えるために、前記第１の二酸化チタン粒子（Ａ）と前記複合金属酸化物粒子（Ｂ）と前記第２の二酸化チタン粒子（Ｃ）との合計含有量（Ａ＋Ｂ＋Ｃ）が、樹脂被覆難燃性繊維糸１の全質量に対して７．５〜１０．１質量％の範囲にあり、前記第１の二酸化チタン粒子の該複合金属酸化物粒子に対する質量比（Ａ／Ｂ）の値が１５〜５５の範囲にあり、前記複合金属酸化物粒子（Ｂ）の前記第２の二酸化チタン粒子（Ｃ）に対する質量比（Ｂ／Ｃ）の値が１〜２０の範囲にあることがさらに好ましい。
【００４６】
前記第２の二酸化チタン粒子の表面は、アルミニウム、ケイ素、ジルコニウム及び亜鉛からなる群から選択される少なくとも一種の金属の酸化物又は水酸化物で被覆されていることが好ましい。前記第２の二酸化チタン粒子の表面が、前記金属の酸化物又は水酸化物で被覆されていることにより、樹脂被覆難燃性繊維糸１及び樹脂被覆難燃性繊維織物１１が、白色に比べて光を吸収しやすく前記適度に暗い落ち着いた色調を備える場合であっても、二酸化チタン粒子の光触媒活性を抑制し、樹脂被覆層３の耐候性を向上させることができる。
【００４７】
ここで、前記遮熱性は、日射反射率として５０％以上であることが好ましく、５５％以上であることがさらに好ましい。また、前記適度に暗い落ち着いた色調は、Ｌ＊ａ＊ｂ＊表色系による明度Ｌ＊が５０〜７５の範囲にあることが好ましく、５５〜７２．５の範囲にあることがさらに好ましく、６０〜７２の範囲にあることが特に好ましい。
【００４８】
尚、樹脂被覆層３中に含まれる前記第１の二酸化チタン粒子、前記第２の二酸化チタン粒子及び、前記複合金属酸化物粒子のそれぞれの個数平均粒子径及び含有量は、前記樹脂被覆層３をテトラヒドロフラン等の各種有機溶剤に溶解したのち、得られた粉体を、比重の異なる溶液を用いて分離し、又は、酸、塩基、溶融アルカリ塩等を用いて、目的とする粒子のみに分離し、レーザー回折式等の粒度分布測定装置（例えば、ベックマン・コールター社製、商品名：ＬＳ  ２３０）を用いて測定することができる。前記粒度分布測定においては、前記粉体の凝集を防ぐためにアルキルトリメチルアンモニウムブロマイド、ポリメタリン酸ナトリウム、ピロリン酸ナトリウムノニルフェニオクタ（エトキシ）アノール等の種々の分散剤を適宜用いてもよい。
【００４９】
樹脂被覆層３は、図１に示すように、第１の樹脂被覆層４と、第１の樹脂被覆層４の上に形成された第２の樹脂被覆層５とを備えることが好ましい。この場合、前記第１の二酸化チタン粒子及び前記複合金属酸化物粒子はいずれも第２の樹脂被覆層５に含まれ、前記第２の二酸化チタン粒子を用いる場合には該第２の二酸化チタン粒子も第２の樹脂被覆層５に含まれる。そして、第１の樹脂被覆層４は、難燃性繊維糸２と第２の樹脂被覆層５との間にあって、第２の樹脂被覆層５の難燃性繊維糸２に対する接着性を向上させる作用を備える。
【００５０】
前記第２の樹脂被覆層５は、塩化ビニル樹脂組成物、塩化ビニル−酢酸ビニル共重合体樹脂組成物、エチレン-酢酸ビニル共重合体組成物、ポリエチレン樹脂組成物及びポリプロピレン樹脂組成物からなる群から選ばれる樹脂組成物で形成されることが好ましく、耐候性及び防汚性に優れることから、塩化ビニル樹脂組成物により形成されることがさらに好ましい。ここで、塩化ビニル樹脂組成物は、塩化ビニル樹脂を３０質量％以上、好ましくは４０質量％以上含み、塩化ビニル樹脂の他に、可塑剤、難燃剤、界面活性剤等の各種添加物を含んでいてもよい。
【００５１】
第１の樹脂被覆層４は、第２の樹脂被覆層５の難燃性繊維糸２に対する接着性を向上させる作用を備えるものであればどのような樹脂からなるものであってもよいが、第２の樹脂被覆層５が塩化ビニル樹脂組成物からなる場合には、該塩化ビニル樹脂組成物との接着性に優れることから、塩化ビニル−酢酸ビニル共重合体樹脂により形成されることが好ましい。また、難燃性繊維糸２との接着性を高めるために、第１の樹脂被覆層４は前記第１の二酸化チタン粒子、前記複合金属酸化物粒子及び前記第２の二酸化チタン粒子のいずれも含まないことが好ましく、顔料を全く含まない透明な樹脂被覆層であることがさらに好ましい。
【００５２】
本実施形態の樹脂被覆難燃性繊維糸１を製造するときには、まず、難燃性繊維糸２に第１の樹脂被覆層４を形成する樹脂を含む第１の樹脂溶液を塗工し、余分な該第１の樹脂溶液を絞液したのち加熱することにより、第１の樹脂被覆層４を形成する。次に、第１の樹脂被覆層４により被覆された難燃性繊維糸２に第２の樹脂被覆層５を形成する樹脂を含む第２の樹脂溶液を塗工し、余分な該第２の樹脂溶液を絞液したのち加熱することにより、第２の樹脂被覆層５を形成する。
【００５３】
ここで、第２の樹脂溶液は、第２の樹脂被覆層５を形成する樹脂と共に、前記第１の二酸化チタン粒子及び前記複合金属酸化物粒子が均一に分散されており、前記第２の二酸化チタン粒子を用いる場合には該第２の二酸化チタン粒子も均一に分散されている。また、第２の樹脂溶液は、さらに可塑剤、難燃剤、分散剤、油脂、安定剤、界面活性剤、顔料等の添加剤を含んでいてもよい。
【００５４】
この結果、難燃性繊維糸２上に、第１の樹脂被覆層４と第２の樹脂被覆層５とからなる樹脂被覆層３が形成された樹脂被覆難燃性繊維糸１を得ることができる。
【００５５】
本実施形態では、図２に示すように、樹脂被覆難燃性繊維糸１を経糸１ａ及び緯糸１ｂとして、レピア織機等の織機を用いて製織することにより、樹脂被覆難燃性繊維織物１１得ることができる。樹脂被覆難燃性繊維織物１１は、複数種の樹脂被覆難燃性繊維糸２を組み合わせて製織して得られたものであってもよい。
【００５６】
樹脂被覆難燃性繊維織物１１は、異なる色調の樹脂被覆難燃性繊維糸２を組み合わせて製織することにより、優れた意匠性を得ることができる。また、樹脂被覆難燃性繊維織物１１は、色調の大きく異なる糸が含まれることにより、さらに優れた意匠性を得ることができる。
【００５７】
樹脂被覆難燃性繊維織物１１は、例えば、経糸の織密度が２５〜７０本／２５ｍｍ、緯糸の織密度が１５〜６０本／２５ｍｍであり、優れた遮熱性及び良好な機械的強度を兼ね備えるために、経糸の織密度が４０〜６０本／２５ｍｍ、緯糸の織密度が３０〜４５本／２５ｍｍであることが好ましい。また、樹脂被覆難燃性繊維織物１１は、例えば、単位面積あたりの質量が、２５０〜７００ｇ／ｍ２であることが好ましい。
【００５８】
樹脂被覆難燃性繊維織物１１は、ガラス繊維束からなる難燃性繊維糸２を用いて得られた樹脂被覆難燃性繊維糸１を製織してなることにより、寸法安定性に優れるので日射による長時間の加熱を受ける環境下での使用が可能であり、ブラインド及びテント等に用いられる各種の膜材として好適に用いることができる。樹脂被覆難燃性繊維織物１１は、優れた遮熱性を備えると共に、落ち着いた色調を備え、長期に亘って美観を保持することができることから、ブラインド等の建材用途に特に有用である。
【００５９】
次に、実施例及び比較例を示す。
【実施例】
【００６０】
〔実施例１〕
本実施例では、まず、難燃性繊維糸２として、Ｅガラス製の直径７μｍのガラスフィラメントを４００本集束し、４５．０ｔｅｘの質量のガラス繊維束を準備した。次に、前記ガラス繊維束を２５０ｍ／分の速度で搬送しながら、第１の樹脂溶液が収容されている槽内を連続的に通過させることにより、該ガラス繊維束に第１の樹脂溶液を含浸させた。ここで、第１の樹脂溶液は、溶媒としてのアセトン１６０質量部に、塩化ビニル−酢酸ビニル共重合体樹脂（株式会社カネカ製、商品名：カネビラックＬ−ＥＹ）４２．３質量部を混合したものである。【００６１】
次に、第１の樹脂溶液を含浸させた前記ガラス繊維束を、ダイスに通過させることにより絞液した後、３００℃で３秒間加熱して、第１の樹脂被覆層４で被覆されたガラス繊維束を得た。【００６２】
次に、第１の樹脂被覆層４で被覆された前記ガラス繊維束を２５０ｍ／分の速度で搬送しながら、第２の樹脂溶液が収容されている槽内を連続的に通過させることにより、第１の樹脂被覆層４で被覆された前記ガラス繊維束に第２の樹脂溶液を含浸させた。ここで、第２の樹脂溶液は、塩化ビニル樹脂（新第一塩ビ株式会社製、商品名：ＺＥＳＴ  Ｐ２１）１１０質量部、可塑剤、界面活性剤、顔料等の添加剤１００質量部からなる塩化ビニル樹脂組成物８６．７０質量％と、個数平均粒子径１．０μｍの第１の二酸化チタン粒子（テイカ株式会社製、商品名：ＪＲ−１０００）１２．９９質量％と、ビスマスマンガン複合金属酸化物粒子（日弘ビックス株式会社製、商品名：ＴＷ−１４９中に含有される）０．２５質量％と、個数平均粒子径０．３μｍの第２の二酸化チタン粒子（日弘ビックス株式会社製、商品名：ＴＷ−１４９中に含有される）０．０６質量％とからなる。尚、前記第１の二酸化チタン粒子及び前記第２の二酸化チタン粒子の表面はアルミナで被覆されている。【００６３】
次に、第２の樹脂溶液を含浸させた第１の樹脂被覆層４で被覆されたガラス繊維束を、ダイスに通過させることにより絞液した後、質量が１２９ｔｅｘになるように加熱して、第１の樹脂被覆層４上に第２の樹脂被覆層５が形成された樹脂被覆難燃性繊維糸１としての樹脂被覆ガラス繊維束を得た。本実施例で得られた樹脂被覆ガラス繊維束は、その全質量に対し、ガラス繊維束の質量が３４．０９質量％、第１の樹脂被覆層４の質量が０．０１質量％、第２の樹脂被覆層５の質量が６５．００質量％となっている。本実施例で得られた樹脂被覆ガラス繊維束の組成を表１、２に示す。【００６４】
次に、本実施例で得られた樹脂被覆ガラス繊維束について、製織性を評価した。【００６５】
前記製織性は、前記樹脂被覆ガラス繊維束を、回転数２００ｒｐｍのレピア織機で製織した際に、５ｍ当たりの糸切れが１回以上である場合を×、１回未満である場合を○として評価した。結果を表３に示す。【００６６】
次に、本実施例で得られた樹脂被覆ガラス繊維束を経糸１ａ及び緯糸１ｂとして、縦糸織密度４２本／２５ｍｍ、緯糸織密度４２本／２５ｍｍの条件で平織りし、樹脂被覆難燃性繊維織物１１としての樹脂被覆ガラス繊維織物を得た。本実施例で得られた樹脂被覆ガラス繊維織物の空隙率は１１％であった。【００６７】
次に、前記第２の樹脂溶液を板ガラス上に０．５ｍｍの厚さとなるように流延し、１８０℃の温度で１０分間加熱することにより製造した樹脂シートについて、日射反射率及び明度Ｌ＊を測定した。前記樹脂シートは本実施例で得られた樹脂被覆ガラス繊維束の第２の樹脂被覆層５に相当し、該樹脂シートについて測定された日射反射率及び明度Ｌ＊は、本実施例で得られた樹脂被覆ガラス繊維織物について測定された日射反射率及び明度Ｌ＊とほぼ同等である。【００６８】
前記日射率は、自記分光光度計（株式会社日立ハイテクノロジーズ製、商品名：Ｕ−４０００）を用い、ＪＩＳ  Ｒ  ３１０６に準拠して測定した。また、前記明度Ｌ＊は、色差計（日本電色工業株式会社製、商品名：ＮＲ−１１）を用い、Ｌ＊ａ＊ｂ＊表色系により測定した。結果を表３に示す。【００６９】
〔実施例２〕
本実施例では、塩化ビニル樹脂組成物８６．３２質量％と、第１の二酸化チタン粒子１２．９９質量％と、ビスマスマンガン複合金属酸化物粒子（日弘ビックス株式会社製、商品名：ＴＷ−１４７中に含有される）０．６３質量％と、第２の二酸化チタン粒子（日弘ビックス株式会社製、商品名：ＴＷ−１４７中に含有される）０．０６質量％とからなる第２の樹脂溶液を用いた以外は、実施例１と全く同一にして、樹脂被覆難燃性繊維糸２としての樹脂被覆ガラス繊維束を得た。本実施例で得られた樹脂被覆ガラス繊維束の組成を表１、２に示す。【００７０】
次に、本実施例で得られた樹脂被覆ガラス繊維束について、実施例１と全く同一にして製織性を評価した。結果を表３に示す。【００７１】
次に、本実施例で得られた樹脂被覆ガラス繊維束を用いた以外は、実施例１と全く同一にして樹脂被覆難燃性繊維織物１１としての樹脂被覆ガラス繊維織物を得た。本実施例で得られた樹脂被覆ガラス繊維織物の空隙率は１１％であった。【００７２】
次に、本実施例で得られた樹脂被覆ガラス繊維織物について、実施例１と全く同一にして日射反射率及び明度Ｌ＊を評価した。結果を表３に示す。【００７３】
〔実施例３〕
本実施例では、塩化ビニル樹脂組成物８５．６６質量％と、第１の二酸化チタン粒子１２．９９質量％と、ビスマスマンガン複合金属酸化物粒子（日弘ビックス株式会社製、商品名：ＴＷ−１４７中に含有される）０．６３質量％と、第２の二酸化チタン粒子（日弘ビックス株式会社製、商品名：ＴＷ−１４７及び１００５中に含有される）０．７２質量％とからなる第２の樹脂溶液を用いた以外は、実施例１と全く同一にして、樹脂被覆難燃性繊維糸２としての樹脂被覆ガラス繊維束を得た。本実施例で得られた樹脂被覆ガラス繊維束の組成を表１、２に示す。【００７４】
次に、本実施例で得られた樹脂被覆ガラス繊維束について、実施例１と全く同一にして製織性を評価した。結果を表３に示す。【００７５】
次に、本実施例で得られた樹脂被覆ガラス繊維束を用いた以外は、実施例１と全く同一にして樹脂被覆難燃性繊維織物１１としての樹脂被覆ガラス繊維織物を得た。本実施例で得られた樹脂被覆ガラス繊維織物の空隙率は１１％であった。【００７６】
次に、本実施例で得られた樹脂被覆ガラス繊維織物について、実施例１と全く同一にして日射反射率及び明度Ｌ＊を評価した。結果を表３に示す。【００７７】
〔実施例４〕
本実施例では、塩化ビニル樹脂組成物８３．９４質量％と、第１の二酸化チタン粒子１５．７５質量％と、ビスマスマンガン複合金属酸化物粒子（日弘ビックス株式会社製、商品名：ＴＷ−１４９中に含有される）０．２５質量％と、第２の二酸化チタン粒子（日弘ビックス株式会社製、商品名：ＴＷ−１４９中に含有される）０．６質量％とからなる第２の樹脂溶液を用いた以外は、実施例１と全く同一にして、樹脂被覆難燃性繊維糸２としての樹脂被覆ガラス繊維束を得た。本実施例で得られた樹脂被覆ガラス繊維束の組成を表１、２に示す。【００７８】
次に、本実施例で得られた樹脂被覆ガラス繊維束について、実施例１と全く同一にして製織性を評価した。結果を表３に示す。【００７９】
次に、本実施例で得られた樹脂被覆ガラス繊維束を用いた以外は、実施例１と全く同一にして樹脂被覆難燃性繊維織物１１としての樹脂被覆ガラス繊維織物を得た。本実施例で得られた樹脂被覆ガラス繊維織物の空隙率は１１％であった。【００８０】
次に、本実施例で得られた樹脂被覆ガラス繊維織物について、実施例１と全く同一にして日射反射率及び明度Ｌ＊を評価した。結果を表３に示す。【００８１】
〔実施例５〕
本実施例では、塩化ビニル樹脂組成物９３．７９質量％と、第１の二酸化チタン粒子５．９０質量％と、ビスマスマンガン複合金属酸化物粒子（日弘ビックス株式会社製、商品名：ＴＷ−１４９中に含有される）０．２５質量％と、第２の二酸化チタン粒子（日弘ビックス株式会社製、商品名：ＴＷ−１４９中に含有される）０．０６質量％とからなる第２の樹脂溶液を用いた以外は、実施例１と全く同一にして、樹脂被覆難燃性繊維糸２としての樹脂被覆ガラス繊維束を得た。本実施例で得られた樹脂被覆ガラス繊維束の組成を表１、２に示す。【００８２】
次に、本実施例で得られた樹脂被覆ガラス繊維束について、実施例１と全く同一にして製織性を評価した。結果を表３に示す。【００８３】
次に、本実施例で得られた樹脂被覆ガラス繊維束を用いた以外は、実施例１と全く同一にして樹脂被覆難燃性繊維織物１１としての樹脂被覆ガラス繊維織物を得た。本実施例で得られた樹脂被覆ガラス繊維織物の空隙率は１１％であった。【００８４】
次に、本実施例で得られた樹脂被覆ガラス繊維織物について、実施例１と全く同一にして日射反射率及び明度Ｌ＊を評価した。結果を表３に示す。【００８５】
〔比較例１〕
本比較例では、塩化ビニル樹脂組成物７９．６２質量％と、第１の二酸化チタン粒子１９．６９質量％と、ビスマスマンガン複合金属酸化物粒子（日弘ビックス株式会社製、商品名：ＴＷ−１４７中に含有される）０．６３質量％と、第２の二酸化チタン粒子（日弘ビックス株式会社製、商品名：ＴＷ−１４７中に含有される）０．０６質量％とからなる第２の樹脂溶液を用いた以外は、実施例１と全く同一にして、樹脂被覆難燃性繊維糸２としての樹脂被覆ガラス繊維束を得た。本比較例で得られた樹脂被覆ガラス繊維束の組成を表１、２に示す。【００８６】
次に、本比較例で得られた樹脂被覆ガラス繊維束について、実施例１と全く同一にして製織性を評価した。結果を表３に示す。【００８７】
次に、本比較例で得られた樹脂被覆ガラス繊維束を用いた以外は、実施例１と全く同一にして樹脂被覆難燃性繊維織物１１としての樹脂被覆ガラス繊維織物を得た。本比較例で得られた樹脂被覆ガラス繊維織物の空隙率は１１％であった。【００８８】
次に、本比較例で得られた樹脂被覆ガラス繊維織物について、実施例１と全く同一にして日射反射率及び明度Ｌ＊を評価した。結果を表３に示す。【００８９】
〔比較例２〕
本比較例では、塩化ビニル樹脂組成物８６．８質量％と、第１の二酸化チタン粒子１．９７質量％と、ビスマスマンガン複合金属酸化物粒子（日弘ビックス株式会社製、商品名：ＴＷ−１４９中に含有される）０．２５質量％と、第２の二酸化チタン粒子（日弘ビックス株式会社製、商品名：ＴＷ−１４９中に含有される）０．０６質量％とからなる第２の樹脂溶液を用いた以外は、実施例１と全く同一にして、樹脂被覆難燃性繊維糸２としての樹脂被覆ガラス繊維束を得た。本比較例で得られた樹脂被覆ガラス繊維束の組成を表１、２に示す。【００９０】
次に、本比較例で得られた樹脂被覆ガラス繊維束について、実施例１と全く同一にして製織性を評価した。結果を表３に示す。【００９１】
次に、本比較例で得られた樹脂被覆ガラス繊維束を用いた以外は、実施例１と全く同一にして樹脂被覆難燃性繊維織物１１としての樹脂被覆ガラス繊維織物を得た。本比較例で得られた樹脂被覆ガラス繊維織物の空隙率は１１％であった。【００９２】
次に、本比較例で得られた樹脂被覆ガラス繊維織物について、実施例１と全く同一にして日射反射率及び明度Ｌ＊を評価した。結果を表３に示す。【００９３】
〔比較例３〕
本比較例では、塩化ビニル樹脂組成物９７．３４質量％と、第１の二酸化チタン粒子１．９７質量％と、ビスマスマンガン複合金属酸化物粒子（日弘ビックス株式会社製、商品名：ＴＷ−１４７中に含有される）０．６３質量％と、第２の二酸化チタン粒子（日弘ビックス株式会社製、商品名：ＴＷ−１４７中に含有される）０．０６質量％とからなる第２の樹脂溶液を用いた以外は、実施例１と全く同一にして、樹脂被覆難燃性繊維糸２としての樹脂被覆ガラス繊維束を得た。本比較例で得られた樹脂被覆ガラス繊維束の組成を表１、２に示す。【００９４】
次に、本比較例で得られた樹脂被覆ガラス繊維束について、実施例１と全く同一にして製織性を評価した。結果を表３に示す。【００９５】
次に、本比較例で得られた樹脂被覆ガラス繊維束を用いた以外は、実施例１と全く同一にして樹脂被覆難燃性繊維織物１１としての樹脂被覆ガラス繊維織物を得た。本比較例で得られた樹脂被覆ガラス繊維織物の空隙率は１１％であった。【００９６】
次に、本比較例で得られた樹脂被覆ガラス繊維織物について、実施例１と全く同一にして日射反射率及び明度Ｌ＊を評価した。結果を表３に示す。【００９７】
〔比較例４〕
本比較例では、塩化ビニル樹脂組成物８１．９７質量％と、第１の二酸化チタン粒子１７．７２質量％と、ビスマスマンガン複合金属酸化物粒子（日弘ビックス株式会社製、商品名：ＴＷ−１４９中に含有される）０．２５質量％と、第２の二酸化チタン粒子（日弘ビックス株式会社製、商品名：ＴＷ−１４９中に含有される）０．０６質量％とからなる第２の樹脂溶液を用いた以外は、実施例１と全く同一にして、樹脂被覆難燃性繊維糸２としての樹脂被覆ガラス繊維束を得た。本比較例で得られた樹脂被覆ガラス繊維束の組成を表１、２に示す。【００９８】
次に、本比較例で得られた樹脂被覆ガラス繊維束について、実施例１と全く同一にして製織性を評価した。結果を表３に示す。【００９９】
次に、本比較例で得られた樹脂被覆ガラス繊維束を用いた以外は、実施例１と全く同一にして樹脂被覆難燃性繊維織物１１としての樹脂被覆ガラス繊維織物を得た。本比較例で得られた樹脂被覆ガラス繊維織物の空隙率は１１％であった。【０１００】
次に、本比較例で得られた樹脂被覆ガラス繊維織物について、実施例１と全く同一にして日射反射率及び明度Ｌ＊を評価した。結果を表３に示す。【０１０１】
〔比較例５〕
本比較例では、塩化ビニル樹脂組成物８６．７０質量％と、第１の二酸化チタン粒子１２．９９質量％と、カーボンブラック（日弘ビックス株式会社製、商品名：１０７５中に含有される）０．２５質量％と、第２の二酸化チタン粒子（日弘ビックス株式会社製、商品名：１００５中に含有される）０．０６質量％とからなる第２の樹脂溶液を用いた以外は、実施例１と全く同一にして、樹脂被覆難燃性繊維糸２としての樹脂被覆ガラス繊維束を得た。本比較例で得られた樹脂被覆ガラス繊維束の組成を表１、２に示す。【０１０２】
次に、本比較例で得られた樹脂被覆ガラス繊維束について、実施例１と全く同一にして製織性を評価した。結果を表３に示す。【０１０３】
次に、本比較例で得られた樹脂被覆ガラス繊維束を用いた以外は、実施例１と全く同一にして樹脂被覆難燃性繊維織物１１としての樹脂被覆ガラス繊維織物を得た。本比較例で得られた樹脂被覆ガラス繊維織物の空隙率は１１％であった。【０１０４】
次に、本比較例で得られた樹脂被覆ガラス繊維織物について、実施例１と全く同一にして日射反射率及び明度Ｌ＊を評価した。結果を表３に示す。【０１０５】
〔比較例６〕
本比較例では、塩化ビニル樹脂組成物９９．９４質量％と、ビスマスマンガン複合金属酸化物粒子（日弘ビックス株式会社製、商品名：ＴＷ−１４７中に含有される）０．０６質量％とからなり、第１の二酸化チタン粒子及び第２の二酸化チタン粒子を全く含まない第２の樹脂溶液を用いた以外は、実施例１と全く同一にして、樹脂被覆難燃性繊維糸２としての樹脂被覆ガラス繊維束を得た。本比較例で得られた樹脂被覆ガラス繊維束の組成を表１、２に示す。【０１０６】
次に、本比較例で得られた樹脂被覆ガラス繊維束について、実施例１と全く同一にして製織性を評価した。結果を表３に示す。【０１０７】
次に、本比較例で得られた樹脂被覆ガラス繊維束を用いた以外は、実施例１と全く同一にして樹脂被覆難燃性繊維織物１１としての樹脂被覆ガラス繊維織物を得た。本比較例で得られた樹脂被覆ガラス繊維織物の空隙率は１１％であった。【０１０８】
次に、本比較例で得られた樹脂被覆ガラス繊維織物について、実施例１と全く同一にして日射反射率及び明度Ｌ＊を評価した。結果を表３に示す。【０１０９】
【表１】
0005392445.tif 000002
【０１１０】
【表２】
0005392445.tif 000003
【０１１１】
【表３】
0005392445.tif 000004
【０１１２】
表１〜３から、第２の樹脂被覆層５中に含まれる第１の二酸化チタン粒子（Ａ）とビスマスマンガン複合金属酸化物粒子（Ｂ）との合計量（Ａ＋Ｂ）が、樹脂被覆ガラス繊維束の全質量に対し、１．５〜１３．０質量％の範囲にあり、第１の二酸化チタン粒子のビスマスマンガン複合金属酸化物粒子に対する質量比（Ａ／Ｂ）の値が５〜７０の範囲にある実施例１〜５の樹脂被覆ガラス繊維束は、優れた製織性を備えていることが明らかである。【０１１３】
実施例１〜５の樹脂被覆ガラス繊維束に対して、第２の樹脂被覆層５中に含まれる第１の二酸化チタン粒子（Ａ）とビスマスマンガン複合金属酸化物粒子（Ｂ）との合計量（Ａ＋Ｂ）が１３．２１質量％であって、１３．０質量％を超えている比較例１の樹脂被覆ガラス繊維束によれば、製織性に難があることが明らかである。【０１１４】
また、実施例１〜５の樹脂被覆ガラス繊維束を製織して得られた樹脂被覆ガラス繊維織物は、日射反射率が５０％以上であって優れた遮熱性を備えると共に、明度Ｌ＊が５０〜７５の範囲であってブラインドとして適度に暗い落ち着いた色調を備えていることが明らかである。【０１１５】
実施例１〜５の樹脂被覆ガラス繊維束を製織して得られた樹脂被覆ガラス繊維織物に対して、第２の樹脂被覆層５中に含まれる第１の二酸化チタン粒子（Ａ）とビスマスマンガン複合金属酸化物粒子（Ｂ）との合計量（Ａ＋Ｂ）が１．４４質量％であって、１．５質量％未満である比較例２の樹脂被覆ガラス繊維束を製織して得られた樹脂被覆ガラス繊維織物は、日射反射率が５０％未満であって十分な遮熱性を得ることができないことが明らかである。【０１１６】
また、実施例１〜５の樹脂被覆ガラス繊維束を製織して得られた樹脂被覆ガラス繊維織物に対して、第１の二酸化チタン粒子のビスマスマンガン複合金属酸化物粒子に対する質量比（Ａ／Ｂ）の値が３．１２であって、５未満である比較例３の樹脂被覆ガラス繊維束を製織して得られた樹脂被覆ガラス繊維織物は、日射反射率が５０％未満であって十分な遮熱性を得ることができない上、明度Ｌ＊が５０未満であってブラインドとして過度に暗い色調を備えていることが明らかである。【０１１７】
また、実施例１〜５の樹脂被覆ガラス繊維束を製織して得られた樹脂被覆ガラス繊維織物に対して、第１の二酸化チタン粒子のビスマスマンガン複合金属酸化物粒子に対する質量比（Ａ／Ｂ）の値が７２であって、７０を超えている比較例４の樹脂被覆ガラス繊維束を製織して得られた樹脂被覆ガラス繊維織物は、明度Ｌ＊が７５を超えておりブラインドとして過度に明るい色調を備えていることが明らかである。【０１１８】
また、実施例１〜５の樹脂被覆ガラス繊維束を製織して得られた樹脂被覆ガラス繊維織物に対して、第２の樹脂被覆層５中にビスマスマンガン複合金属酸化物粒子に代えてカーボンブラックを含む比較例５の樹脂被覆ガラス繊維束を製織して得られた樹脂被覆ガラス繊維織物は、日射反射率が５０％未満であって十分な遮熱性を得ることができないことが明らかである。【０１１９】
また、実施例１〜５の樹脂被覆ガラス繊維束を製織して得られた樹脂被覆ガラス繊維織物に対して、第２の樹脂被覆層５中に第１及び第２の二酸化チタン粒子を含まず、ビスマスマンガン複合金属酸化物粒子のみを含む比較例６の樹脂被覆ガラス繊維束を製織して得られた樹脂被覆ガラス繊維織物は、日射反射率が５０％未満であって十分な遮熱性を得ることができないことが明らかである。
【符号の説明】
【０１２０】
１…樹脂被覆難燃性繊維糸、  ２…難燃性繊維糸、  ３…樹脂被覆層、  ４…第１の樹脂被覆層、  ５…第２の樹脂被覆層、  １１…樹脂被覆難燃性繊維織物。
【要約】
樹脂被覆難燃性繊維織物としたときに、優れた遮熱性を備えると共に、落ち着いた色調を備え、長期に亘って美観を保持できる樹脂被覆難燃性繊維糸を提供する。
樹脂被覆難燃性繊維糸１は、難燃性繊維糸２を被覆する樹脂被覆層３を備える。樹脂被覆層３は、第１の二酸化チタン粒子（Ａ）と、ビスマスマンガン複合金属酸化物、イットリウムマンガン複合金属酸化物、鉄クロム複合金属酸化物からなる群から選択される少なくとも１種の複合金属酸化物粒子（Ｂ）とを含む。第１の二酸化チタン粒子と複合金属酸化物粒子との合計含有量（Ａ＋Ｂ）は樹脂被覆難燃性繊維糸１の全質量に対して１．５〜１３．０質量％であり、第１の二酸化チタン粒子の複合金属酸化物粒子に対する質量比（Ａ／Ｂ）の値は５〜７０である。【図１】
0005392445.tif 000005
【図２】
0005392445.tif 000006